(57)【要約】【課題】  内部に収容するインキの液切れが良く、しかも長期間の撥インキ効果を発現することができ、収容したインキの残量が明瞭に確認できる利便性に優れたインキ収容容器を提供する。【解決手段】  内部にインキを収容する透明性容器内面に、フッ素樹脂からなるフッ素樹脂層を設けてなる、或いは、容器内面に、架橋官能基とフッ素化炭化水素基を有する化合物を付着させてなり、前記化合物と容器内面が架橋されているインキ瓶等のインキ収容容器。【選択図】  なし【特許請求の範囲】
【請求項１】
内部にインキを収容する透明性容器内面に、フッ素樹脂からなるフッ素樹脂層を設けてなるインキ収容容器。
【請求項２】
内部にインキを収容する透明性容器内面に、架橋官能基とフッ素化炭化水素基を有する化合物を付着させてなり、前記化合物と容器内面が架橋されているインキ収容容器。
【請求項３】
前記化合物の架橋官能基がシリル基である請求項２記載のインキ収容容器。
【請求項４】
請求項１乃至３のいずれかに記載のインキ収容容器内に、筆記用インキ組成物を収容してなり、容器開口部を着脱又は開閉自在の蓋体で覆ってなるインキ収容容器。
【請求項５】
前記筆記用インキ組成物が、着色剤と、アルコール系有機溶剤と、樹脂とから少なくともなる油性インキ組成物である請求項４記載のインキ収容容器。
【発明の詳細な説明】
【技術分野】
【０００１】
本発明はインキ収容容器に関する。更に詳細には、筆記用インキ、印刷用インキ等を内部に収容する透明性のインキ収容容器に関する。
【背景技術】
【０００２】
従来より、各種用途に使用されるインキを収容する容器は、透明又は半透明の材質で形成することによってインキ残量が視認できるという利点を有している。ところが、インキの種類とインキ収容容器を形成する材料との組み合わせによっては、容器の内壁にインキが付着してしまい、インキが使用されて実質的にインキがなくなっても内面にインキが残り、残量を確認できなくなることがあった。
又、射出成型や押出成型により形成されたインキ収容容器内面には微細な傷が形成されていることがあり、前記傷にインキが入り込んで残ってしまうということもあった。
前述の問題を解消するために、容器内面の上下方向に断面がかまぼこ状の突起を設けて残量液面の視認性を高める試みがなされている（例えば、特許文献１参照）。
【特許文献１】特開平９−２７２２９８号公報
【発明の開示】
【発明が解決しようとする課題】
【０００３】
しかしながら、前記構成の容器は、必ずしもインキ残量を明瞭に確認できるものではなく、内面にインキが付着すると視認性は大きく損なわれるものであった。
【課題を解決するための手段】
【０００４】
本発明は、撥インキ効果を有し、インキ残量の視認性に優れたインキ瓶等に用いられるインキ収容容器を提供するものであって、即ち、内部にインキを収容する透明性容器内面に、フッ素樹脂からなるフッ素樹脂層を設けてなるインキ収容容器、或いは、内部にインキを収容する透明性容器内面に、架橋官能基とフッ素化炭化水素基を有する化合物を付着させてなり、前記化合物と容器内面が架橋されているインキ収容容器を要件とする。
更には、化合物の架橋官能基がシリル基であることを要件とする。
更には、前記インキ収容容器内に、筆記用インキ組成物を収容してなり、容器開口部を着脱又は開閉自在の蓋体で覆ってなること、前記筆記用インキ組成物が、着色剤と、アルコール系有機溶剤と、樹脂とから少なくともなる油性インキ組成物であること等を要件とする。
【発明の効果】
【０００５】
本発明は、内部に収容するインキの液切れが良く、しかも長期間の撥インキ効果を発現することができ、収容したインキの残量が明瞭に確認できる利便性に優れたインキ収容容器を提供できる。
【発明を実施するための最良の形態】
【０００６】
前記インキ収容容器の材質としては、ガラスや各種樹脂を挙げることができるが、収容するインキの残量を確認するために透明性を有する必要があることから、前記樹脂としてポリエチレン、ポリプロピレン、ポリエチレンテレフタレ−ト、ポリスチレン、ポリカ−ボネ−ト、ポリアミド、アクリル、ＡＢＳ等の樹脂を例示できる。
なお、ポリプロピレンやポリエチレン製のインキ収容容器は、インキの低蒸発性、透明性、生産性、コスト等の面で好適であるが、前記樹脂に架橋官能基とフッ素化炭化水素基を有する化合物を付着させる場合、前記架橋官能基と架橋する水酸基やカルボン酸基等の官能基を有していないため、予めインキ収容容器内面をコロナ放電や高周波等によるプラズマ処理を施した後、付着させたり、或いは、インキ収容容器を構成する樹脂中に官能基を有する樹脂をブレンドして成形した後、化合物を付着させてインキ収容容器内面との密着性を向上させることができる。
このうち、前述のプラズマ処理を行う工程を経て化合物を付着させる製造方法は、インキ収容容器の物理的特性を損なうことなく、しかも、官能基が均一且つ高密度に導入されるので、密着性をより向上させることができる。
前記インキ収容容器の透明性とは着色透明、半透明、着色半透明を含む。
前記インキ収容容器の形状および大きさは、成型および加工が可能な形状であれば、使用目的により適宜選択すれば良く、特に限定されない。
【０００７】
前記インキ収容容器内面に付着させる化合物は、架橋官能基とフッ素化炭化水素基を有する化合物であり、前記化合物を希釈した処理液、例えば、パーフロロポリエーテルで希釈した処理液中にインキ収容容器を浸漬して付着させるか、一連の製造プロセス、即ち、インキを充填する前加工段階においてインキ収容容器の内面に処理液の吹きつけ処理工程を設け、加温乾燥処理により化合物を付着固化させることができる。
前記化合物の架橋官能基はインキ収容容器内面の官能基と架橋しており、よって、密着性が良好で経時或いは溶剤の影響で剥離し難い。
特に、溶剤として炭化水素類やアルコール類を用いたインキを収容すると、従来の撥水性樹脂層を設けたインキ収容容器は撥水性樹脂層が溶解したり、膨潤して剥離し易くなるのに対し、本発明の特異な化合物は耐溶剤性に優れ、初期の撥インキ効果を永続させることができる。
前記化合物の架橋官能基としては、シリル基、チタネート基、シアネート基、メラミン基等が挙げられるが、触媒を必要とせず、モノマーの安定性、安全性、架橋反応物の耐溶剤性に優れ、しかも、ホルマリン等の有害物質を溶出することのないシリル基が好適である。
前記シリル基としては、クロルシラン、アルコキシシラン、アセトキシシラン、イソプロペノキシシラン、アミノシラン等を例示でき、これらは加水分解されてシラノール基となり、インキ収容容器内面の水酸基やカルボキシル基といった官能基、或いは、隣接するシラノール基と８０〜１５０℃の加熱により脱水縮合することによって強固に結合し、三次元的に架橋される。
一方、化合物のフッ素化炭化水素基としては、パーフルオロアルキル基、フルオロアルキル基、パーフルオロアルキルエーテル基、フルオロアルキルエーテル基等を例示できる。
前記化合物は、架橋官能基を有するモノマーと、フッ素化炭化水素基を有するモノマーとを共重合又はグラフト化させることにより得られる。
本発明に用いられる化合物は、水性乃至油性インキに不溶性であることは勿論、インキ収容容器内面と化学的に結合しており、低表面張力であり、撥水性且つ撥油性に富むと共に、透明性に優れ、内部透視性を阻害することもない。
【０００８】
一方、容器内面にフッ素樹脂からなるフッ素樹脂層を設ける系においては、フッ素系ポリマーをパーフロロカーボンに希釈した処理液、例えば、フッ素系コーティング剤〔住友スリーエム（株）製、商品名：フロラードＦＣ−７２２、フッ素系ホモポリマー〕を完全フッ素化された不活性液体（パーフロロカーボン）中に含有した固形分２重量％のコーティング剤を例示できる。
更に具体的にはフッ素系ポリマーを０．０１〜２重量％含むパーフロロカーボン液からなる処理液中に容器を浸漬した後、取り出し、乾燥皮膜を形成させるか、一連の製造プロセス、即ち、インキを収容する前加工段階において該容器内面に前記処理液の吹きつけ処理工程を設け、乾燥処理によりフッ素樹脂を付着固化させることができる。
前記以外の処理剤としては、フッ素系コーティング剤〔フロラードＦＣ−７２５（品名）、住友スリーエム（株）製、フッ素系コポリマー３０重量％のｎ−ブチルアセテート液〕を挙げることができ、酢酸エチル、酢酸ブチル、メチルイソブチルケトン、１．１．１−トリクロロエタン等で適宜濃度に希釈した処理液を付着、乾燥処理することにより、同様のフッ素樹脂層を形成して実用に供することができる。
なお、前記フッ素樹脂層を設ける際、前記と同様のプラズマ処理を行なうこともできる。
前記のようにして形成されたフッ素樹脂層は、水性乃至油性インキに不溶性であることは勿論、低表面張力であり、撥水性且つ撥油性に富むと共に、透明性に優れ、内部透視性を阻害することもない。
【０００９】
前記インキ収容容器に収容されるインキとしては、着色剤を溶剤中に溶解又は分散させた筆記具用インキが例示できる。
溶剤としては、油性系インキの場合は有機溶剤、水系インキの場合は水と必要により水溶性有機溶剤が用いられる。
油性系インキに用いられる有機溶剤としては、従来より汎用の溶剤を使用でき、インキ中４０乃至８０重量％の範囲で用いられる。
前記有機溶剤としては、ベンジルアルコール、エチレングリコール、ジエチレングリコール、プロピレングリコール、ベンジルグリコール、エチレングリコールモノブチルエーテル、エチレングリコールモノヘキシルエーテル、エチレングリコールモノフェニルエーテル、ジエチレングリコールモノエチルエーテル、ジエチレングリコールモノフェニルエーテル、プロピレングリコールモノエチルエーテル、プロピレングリコールモノフェニルエーテル、ジプロピレングリコールモノエチルエーテル、ジプロピレングリコールモノフェニルエーテル、トリプロピレングリコールモノメチルエーテル、トリプロピレングリコールモノエチルエーテル、トリプロピレングリコールモノフェニルエーテル、乳酸メチル、乳酸エチル、γ−ブチロラクトン、メチルエチルケトン、メチルイソブチルケトン等を例示できる。
【００１０】
また、有機溶剤として揮発し易い２０℃における蒸気圧が５．０〜５０ｍｍＨｇの溶剤を主溶剤として用いると、筆跡の乾燥性に優れる。
蒸気圧が５．０〜５０ｍｍＨｇ（２０℃）の有機溶剤としては、エチルアルコール（４５）、ｎ−プロピルアルコール（１４．５）、イソプロピルアルコール（３２．４）、ｎ−ブチルアルコール（５．５）、イソブチルアルコール（８．９）、ｓｅｃ−ブチルアルコール（１２．７）、ｔｅｒｔ−ブチルアルコール（３０．６）、ｔｅｒｔ−アミルアルコール（１３．０）等のアルコール系有機溶剤、
エチレングリコールモノメチルエーテル（８．５）、エチレングリコールジエチルエーテル（９．７）、エチレングリコールモノイソプロピルエーテル（６．０）、プロピレングリコールモノメチルエーテル（７．６）等のグリコールエーテル系有機溶剤、
ｎ−ヘプタン（３５．０）、ｎ−オクタン（１１．０）、イソオクタン（４１．０）、メチルシクロヘキサン（３７．０）、エチルシクロヘキサン（１０．０）、トルエン（２４．０）、キシレン（５．０〜６．０）、エチルベンゼン（７．１）等の炭化水素系有機溶剤、
メチルイソブチルケトン（１６．０）、メチルｎ−プロピルケトン（１２．０）、メチルｎ−ブチルケトン（１２．０）、ジ−ｎ−プロピルケトン（５．２）等のケトン系有機溶剤、
蟻酸ｎ−ブチル（２２．０）、蟻酸イソブチル（３３．０）、酢酸ｎ−プロピル（２５．０）、酢酸イソプロピル（４８．０）、酢酸ｎ−ブチル（８．４）、酢酸イソブチル（１３．０）、プロピオン酸エチル（２８．０）、プロピオン酸ｎ−ブチル（４５．０）、酪酸メチル（２５．０）、酪酸エチル（１１．０）等のエステル系有機溶剤を例示できる。
なお、括弧内の数字は２０℃におけるそれぞれの有機溶剤の蒸気圧を示す。
【００１１】
溶剤として水を用いた水性系インキの場合は、水と相溶性のある水溶性有機溶剤を添加することもできる。
前記水溶性有機溶剤としては、例えば、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ポリエチレングリコール、プロピレングリコール、ブチレングリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、エチレングリコールモノメチルエーテルアセテート、スルフォラン、２−ピロリドン、Ｎ−メチル−２−ピロリドン等が挙げられる。
【００１２】
樹脂として、ケトン樹脂、ケトン−ホルムアルデヒド樹脂、アミド樹脂、アルキッド樹脂、ロジン変性樹脂、ロジン変性フェノール樹脂、フェノール樹脂、キシレン樹脂、ポリビニルピロリドン、α−及びβ−ピネン・フェノール重縮合樹脂、ポリビニルブチラール樹脂、アクリル樹脂、スチレンマレイン酸共重合物、セルローズ誘導体、ポリビニルピロリドン、ポリビニルアルコール、デキストリン等を用いることもでき、紙面への固着性や粘性付与のために用いることができる。
【００１３】
その他、水系インキの場合は必要に応じて炭酸ナトリウム、燐酸ナトリウム、酢酸ソーダ等の無機塩類、水溶性のアミン化合物等の有機塩基性化合物等のｐＨ調整剤、ベンゾトリアゾール、トリルトリアゾール、ジシクロヘキシルアンモニウムナイトライト、ジイソプロピルアンモニウムナイトライト、サポニン等の防錆剤、石炭酸、１、２−ベンズチアゾリン３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等の防腐剤或いは防黴剤、尿素、ノニオン系界面活性剤、還元又は非還元デンプン加水分解物、トレハロース等のオリゴ糖類、ショ糖、サイクロデキストリン、ぶどう糖、デキストリン、ソルビット、マンニット、ピロリン酸ナトリム等の湿潤剤、消泡剤、分散剤、インキの浸透性を向上させるフッ素系界面活性剤やノニオン系の界面活性剤を使用してもよい。
【００１４】
インキに用いられる着色剤としては、顔料や染料が用いられる
前記顔料としては、アゾ系、アンスラキノン系、縮合ポリアゾ系、チオインジゴ系、金属錯塩系、フタロシアニン系、ペリノン系、ペリレン系、ジオキサジン系及びキナクリドン系の有機顔料、カーボンブラック、アニリンブラック、群青、黄鉛、酸化チタン、酸化鉄等の無機顔料が挙げられる。これらの顔料は適宜必要に応じて１種類又は２種類以上を混合して用いることができる。更には、特殊な顔料として蛍光顔料、金属粉顔料、パール顔料、蓄光顔料、可逆性熱変色顔料等を挙げることもできる。
【００１５】
前記染料としては、酸性染料、塩基性染料、直接染料、油溶性染料が挙げられる。
前記酸性染料としては、ニューコクシン（Ｃ．Ｉ．１６２５５）、タートラジン（Ｃ．Ｉ．１９１４０）、アシッドブルーブラック１０Ｂ（Ｃ．Ｉ．２０４７０）、ギニアグリーン（Ｃ．Ｉ．４２０８５）、ブリリアントブルーＦＣＦ（Ｃ．Ｉ．４２０９０）、アシッドバイオレット６ＢＮ（Ｃ．Ｉ．４３５２５）、ソルブルブルー（Ｃ．Ｉ．４２７５５）、ナフタレングリーン（Ｃ．Ｉ．４４０２５）、エオシン（Ｃ．Ｉ．４５３８０）、フロキシン（Ｃ．Ｉ．４５４１０）、エリスロシン（Ｃ．Ｉ．４５４３０）、ニグロシン（Ｃ．Ｉ．５０４２０）、アシッドフラビン（Ｃ．Ｉ．５６２０５）等を例示できる。
塩基性染料としては、クリソイジン（Ｃ．Ｉ．１１２７０）、メチルバイオレットＦＮ（Ｃ．Ｉ．４２５３５）、クリスタルバイオレット（Ｃ．Ｉ．４２５５５）、マラカイトグリーン（Ｃ．Ｉ．４２０００）、ビクトリアブルーＦＢ（Ｃ．Ｉ．４４０４５）、ローダミンＢ（Ｃ．Ｉ．４５１７０）、アクリジンオレンジＮＳ（Ｃ．Ｉ．４６００５）、メチレンブルーＢ（Ｃ．Ｉ．５２０１５）等を例示できる。
また、蛍光性塩基染料としては、Ｃ．Ｉ．ＢＡＳＩＣ  ＹＥＬＬＯＷ  １、Ｃ．Ｉ．ＢＡＳＩＣ  ＹＥＬＬＯＷ  ９、Ｃ．Ｉ．ＢＡＳＩＣ  ＹＥＬＬＯＷ  ３５、Ｃ．Ｉ．ＢＡＳＩＣ  ＹＥＬＬＯＷ  ４０、Ｃ．Ｉ．ＢＡＳＩＣ  ＲＥＤ  １、Ｃ．Ｉ．ＢＡＳＩＣ  ＲＥＤ  １─１、Ｃ．Ｉ．ＢＡＳＩＣ  ＲＥＤ  ２、Ｃ．Ｉ．ＢＡＳＩＣ  ＲＥＤ  １２、Ｃ．Ｉ．ＢＡＳＩＣ  ＲＥＤ  １３、Ｃ．Ｉ．ＢＡＳＩＣ  ＲＥＤ  １４、Ｃ．Ｉ．ＢＡＳＩＣ  ＲＥＤ  １５、Ｃ．Ｉ．ＢＡＳＩＣ  ＲＥＤ  ３６、Ｃ．Ｉ．ＢＡＳＩＣ  ＶＩＯＬＥＴ  ７、Ｃ．Ｉ．ＢＡＳＩＣ  ＶＩＯＬＥＴ  １０、Ｃ．Ｉ．ＢＡＳＩＣ  ＶＩＯＬＥＴ  １１、Ｃ．Ｉ．ＢＡＳＩＣ  ＶＩＯＬＥＴ  １５、Ｃ．Ｉ．ＢＡＳＩＣ  ＶＩＯＬＥＴ  １６、Ｃ．Ｉ．ＢＡＳＩＣ  ＶＩＯＬＥＴ  ２７、Ｃ．Ｉ．ＢＡＳＩＣ  ＯＲＡＮＧＥ  １５、Ｃ．Ｉ．ＢＡＳＩＣ  ＯＲＡＮＧＥ  ２２、Ｃ．Ｉ．ＢＡＳＩＣ  ＢＬＵＥ  １、Ｃ．Ｉ．ＢＡＳＩＣ  ＢＬＵＥ  ３、Ｃ．Ｉ．ＢＡＳＩＣ  ＢＬＵＥ  ７、Ｃ．Ｉ．ＢＡＳＩＣ  ＢＬＵＥ  ９、Ｃ．Ｉ．ＢＡＳＩＣ  ＧＲＥＥＮ  １等を例示できる。
前記直接染料としては、コンゴーレッド（Ｃ．Ｉ．２２１２０）、ダイレクトスカイブルー５Ｂ（Ｃ．Ｉ．２４４００）、バイオレットＢＢ（Ｃ．Ｉ．２７９０５）、ダイレクトディープブラックＥＸ（Ｃ．Ｉ．３０２３５）、カヤラスブラックＧコンク（Ｃ．Ｉ．３５２２５）、ダイレクトファストブラックＧ（Ｃ．Ｉ．３５２５５）、フタロシアニンブルー（Ｃ．Ｉ．７４１８０）等を例示できる。
前記油溶性染料としては、Ｃ．Ｉ．ＳＯＬＶＥＮＴ  ＢＬＡＣＫ  ７、Ｃ．Ｉ．ＳＯＬＶＥＮＴ  ＢＬＡＣＫ  １２３、Ｃ．Ｉ．ＳＯＬＶＥＮＴ  ＢＬＵＥ  ２、Ｃ．Ｉ．ＳＯＬＶＥＮＴ  ＢＬＵＥ  ２５、Ｃ．Ｉ．ＳＯＬＶＥＮＴ  ＢＬＵＥ  ５５、Ｃ．Ｉ．ＳＯＬＶＥＮＴ  ＢＬＵＥ  ７０、Ｃ．Ｉ．ＳＯＬＶＥＮＴ  ＲＥＤ  ８、Ｃ．Ｉ．ＳＯＬＶＥＮＴ  ＲＥＤ  ４９、Ｃ．Ｉ．ＳＯＬＶＥＮＴ  ＲＥＤ  １００、Ｃ．Ｉ．ＳＯＬＶＥＮＴ  ＶＩＯＬＥＴ  ８、Ｃ．Ｉ．ＳＯＬＶＥＮＴ  ＶＩＯＬＥＴ  ２１、Ｃ．Ｉ．ＳＯＬＶＥＮＴ  ＧＲＥＥＮ  ３、Ｃ．Ｉ．ＳＯＬＶＥＮＴ  ＧＲＥＥＮ  ３、Ｃ．Ｉ．ＳＯＬＶＥＮＴ  ＹＥＬＬＯＷ  ２１、Ｃ．Ｉ．ＳＯＬＶＥＮＴ  ＹＥＬＬＯＷ  ４４、Ｃ．Ｉ．ＳＯＬＶＥＮＴ  ＹＥＬＬＯＷ  ６１、Ｃ．Ｉ．ＳＯＬＶＥＮＴ  ＯＲＡＮＧＥ  ３７等を例示できる。
【００１６】
更に、前記着色剤として、顔料を含む着色樹脂粒子、顔料を内包したマイクロカプセル形態の着色樹脂粒子、染料を含む着色樹脂粒子を用いることもできる。
【実施例】
【００１７】
以下の実施例及び比較例によって本発明を説明するが、本発明はこれらの実施例により何ら限定されるものではない。
【００１８】
油性インキ組成物の調製
エタノール９０重量部中に、赤色染料〔保土谷化学工業（株）製、商品名：スピロンレッドＣＧＨ〕５重量部、α−及びβ−ピネン・フェノール樹脂〔ヤスハラケミカル（株）製、商品名：ＹＳポリスターＳ１４５〕５重量部を混合、攪拌して油性インキ組成物を得た。
【００１９】
水性インキ組成物の調製
水３８．５重量部中に、黒色染料〔オリエント化学工業（株）製、商品名：ウォーターブラック１００Ｌ〕４０重量部、ジエチレングリコール１０重量部、グリセリン１０重量部、トリエタノールアミン１重量部、石炭酸０．５重量部を混合、攪拌して水性インキ組成物を得た。
【００２０】
実施例１
インキ収容容器の調製
透明ポリプロピレン製容器にフッ素系コーティング剤〔住友スリーエム社製、商品名：フロラードＦＣ−７２２、フッ素系ポリマー固形分２％をパーフロロカーボンに希釈した液〕２．５重量部を９７．５重量部のパーフロロカーボン（Ｃ6 Ｆ14を基本構造とする）に希釈させた処理液中に浸漬した後、取り出し、常温で乾燥し内壁にフッ素樹脂層を形成してインキ収容容器を得た。
前記インキ収容容器内に前記油性インキを２０ｇ収容し、開口部に着脱自在の蓋体を取り付けてインキ瓶を得た。
【００２１】
実施例２
インキ収容容器の調製
透明ポリプロピレン製容器に酸素ラジカルによるプラズマ処理を施し、下記式（１）で示される化合物の４％イソプロピルアルコール溶液中に浸漬した後、１３０℃で２０分間加熱、乾燥させて内面に付着させてインキ収容容器を得た。
ＣＦ3 （ＣＦ2 ）7 ＣＨ2 ＣＨ2 Ｓｉ（ＯＣＨ3 ）3   （１）
前記インキ収容容器内に前記油性インキを２０ｇ収容し、開口部に着脱自在の蓋体を取り付けてインキ瓶を得た。
【００２２】
実施例３
インキ収容容器の調製
透明ポリプロピレン製容器に酸素ラジカルによるプラズマ処理を施し、下記式（２）と（３）の共重合物の７％パーフロロポリエーテル溶液中に浸漬した後、１３０℃で３０分間加熱、乾燥させて内面に付着させてインキ収容容器を得た。
【化１】
2006111267.tif 000002
【化２】
2006111267.tif 000003
（式中、ｍ、ｎは１以上の整数を示し、Ｒはアルコキシ基を示す。）
前記インキ収容容器内に前記油性インキを２０ｇ収容し、開口部に着脱自在の蓋体を取り付けてインキ瓶を得た。
【００２３】
実施例４
インキ収容容器の調製
透明ガラス製容器に実施例２と同様の共重合物の７％パーフロロポリエーテル溶液中に浸漬した後、１３０℃で３０分間加熱、乾燥させて内面に付着させてインキ収容容器を得た。
前記インキ収容容器内に前記水性インキを２０ｇ収容し、開口部に開閉自在の蓋体を取り付けてインキ瓶を得た。
【００２４】
比較例１
透明ポリプロピレン製容器に前記油性インキを２０ｇ収容し、開口部に着脱自在の蓋体を取り付けてインキ瓶を得た。
【００２５】
比較例２
インキ収容容器の調製
透明ポリプロピレン製容器に、実施例２と同様の共重合物の７％パーフロロポリエーテル溶液中に浸漬した後、１３０℃で３０分間加熱、乾燥させて内面に付着させてインキ収容容器を得た。
前記インキ収容容器内に前記油性インキを２０ｇ収容し、開口部に着脱自在の蓋体を取り付けてインキ瓶を得た。
【００２６】
比較例３
透明ガラス製容器に前記水性インキを２０ｇ収容し、開口部に開閉自在の蓋体を取り付けてインキ瓶を得た。
【００２７】
前記各インキ瓶（インキ収容容器）を用いて、以下の試験を行なった。
ビジブル性試験Ａ（初期試験）
作製直後の各インキ瓶を逆さにして１分間放置し、容器内面の状態を目視により観察した。
ビジブル性試験Ｂ（経時試験）
作製後、５０℃で３０日間放置した各インキ瓶を逆さにして１分間放置し、容器内面の状態を目視により観察した。
試験結果を以下の表に示す。
【００２８】
【表１】
2006111267.tif 000004
【００２９】
尚、性能試験の評価基準は以下の通りである。
○：インキ収容容器内面にインキが付着しておらず、インキ残量を明瞭に視認できる。
△：インキ収容容器内面にインキがやや付着しているが、インキ残量を確認することは可能である。
×：インキ収容容器内面にインキが付着してインキ残量が確認できない。